ПЛАСТИНА ИЗ МЕТАЛЛА НА ОСНОВЕ ЖЕЛЕЗА И СПОСОБ ЕЕ ИЗГОТОВЛЕНИЯ

1. Способ изготовления пластины из металла на основе Fe, содержащий следующие этапы, на которых:
- создают металлический слой, содержащий ферритообразующий элемент, по меньшей мере, на одной поверхности пластины из основного металла, состоящей из Fe или сплава Fe с превращением α-γ;
- нагревают пластину из основного металла и металлический слой до температуры А3 Fe или сплава Fe, чтобы провести диффузию ферритообразующего элемента в пластину из основного металла и создать область сплава из ферритной фазы, в которой степень накопления плоскостей {200} составляет 25% или более, а степень накопления плоскостей {222} составляет 40% или менее; и
- нагревают пластину из основного металла до температуры, равной температуре А3 Fe или сплава Fe или превышающей ее, чтобы повысить степень накопления плоскостей {200} и понизить степень накопления плоскостей {222}, при одновременном сохранении области сплава из ферритной фазы.
2. Способ по п.1, содержащий после повышения степени накопления плоскостей {200} и понижения степени накопления плоскостей {222} следующий этап, на котором:
- охлаждают пластину из основного металла до температуры ниже температуры А3 Fe или сплава Fe, чтобы выполнить превращение нелегированной области в пластине из основного металла из аустенитной фазы в ферритную фазу, что позволяет дополнительно повысить степень накопления плоскостей {200} и дополнительно понизить степень накопления плоскостей {222}.
3. Способ по п.1 или 2, в котором при повышении степени накопления плоскостей {200} и понижении степени накопления плоскостей {222} степень накопления плоскостей {200} повышают до 30% или более, а степень накопления плоскостей {222} понижают до 30% или менее.
4. Способ по п.1 или 2, в котором при повышении степени накопления плоскостей {200} и понижении степени накопления плоскостей {222} степень накопления плоскостей {200} повышают до 50% или более, а степень накопления плоскостей {222} понижают до 15% или менее.
5. Способ по п.1 или 2, в котором при повышении степени накопления плоскостей {200} и понижении степени накопления плоскостей {222} ферритообразующий элемент, содержащийся в металлическом слое, полностью диффундирует в пластину из основного металла.
6. Способ по п.1 или 2, в котором ферритообразующий элемент представляет собой, по меньшей мере, один химический элемент, выбранный из группы, состоящей из Al, Cr, Ga, Ge, Mo, Sb, Si, Sn, Ti, V, W и Zn.
7. Способ по п.1 или 2, в котором при повышении степени накопления плоскостей {200} и понижении степени накопления плоскостей {222} отношение площади области из одной ферритной фазы к площади металлической пластины в сечении по толщине обеспечивают равным 1% или более.
15
3
17
3
8. Способ по п.1 или 2, в котором в качестве пластины из основного металла используют такую, в которой создана рабочая деформация и в которой плотность дислокаций составляет не менее 1·10 м/м и не более 1·10 м/м.
9. Способ по п.1 или 2, в котором в качестве пластины из основного металла используют такую, в которой рабочая деформация создана при помощи холодной прокатки, при которой степень обжатия составляет не менее 97% и не более 99,99%.
10. Способ по п.1 или 2, в котором в качестве пластины из основного металла используют такую, в которой рабочая деформация создана при помощи дробеструйной обработки.
11. Способ по п.1 или 2, в котором в качестве пластины из основного металла используют такую, в которой рабочая деформация создана при помощи холодной прокатки, при которой степень обжатия составляет не менее 50% и не более 99,99%, и дробеструйной обработки.
12. Способ по п.1 или 2, в котором в качестве пластины из основного металла используют такую, в которой при помощи холодной прокатки создана деформация сдвига, составляющая 0,2 или более.
13. Способ по п.1 или 2, в котором в качестве пластины из основного металла используют такую, в которой при помощи холодной прокатки создана деформация сдвига, составляющая 0,1 или более, а при помощи дробеструйной обработки создана рабочая деформация.
14. Способ по п.1 или 2, в котором толщина пластины из основного металла составляет не менее 10 мкм и не более 5 мм.
15. Пластина из металла на основе Fe, содержащая ферритообразующий элемент, в которой для поверхности степень накопления плоскостей {200} в ферритной фазе составляет 30% или более, а степень накопления плоскостей {222} в ферритной фазе составляет 30% или менее.
16. Пластина по п.15, полученная при помощи диффузии ферритообразующего элемента от поверхности во внутреннюю часть пластины из Fe или сплава Fe с превращением α-γ.
17. Пластина по п.15 или 16, имеющая на поверхности металлический слой, содержащий ферритообразующий элемент.
18. Пластина по п.15 или 16, в которой степень накопления плоскостей {200} составляет 50% или более, а степень накопления плоскостей {222} составляет 15% или менее.
19. Пластина по п.15 или 16, в которой ферритообразующий элемент представляет собой, по меньшей мере, один химический элемент, выбранный из группы, состоящей из Al, Cr, Ga, Ge, Mo, Sb, Si, Sn, Ti, V, W и Zn.
20. Пластина по п.15 или 16, содержащая однофазную область ферритной фазы, занимающую 1% или более, исходя из отношения площадей в сечении по толщине металлической пластины.